(57)【要約】【課題】各種記録媒体との密着性に優れ、高い硬度を有する硬化物を含む印刷物を形成可能な感光性インクジェットインクを提供する。【解決手段】有機系分散媒と光酸発生剤と顔料とを含有する感光性インクジェットインクである。前記有機系分散媒は、オキセタン化合物及びこの分散媒総量の30重量％以上の下記一般式(1)で表されるビニルエーテル化合物から選択される少なくとも２種の重合性化合物を含むことを特徴とする。前記重合性化合物の少なくとも１つは単官能であり、前記単官能化合物は前記分散媒総量の20〜70重量％の割合で含有される。  【化１】2007211099.tif 000024（前記一般式(1)中、Ｒ11は、ビニルエーテル基、ビニルエーテル骨格を有する基、アルコキシ基、水酸基置換体及び水酸基からなる群から選択され、少なくとも１つはビニルエーテル基又はビニルエーテル骨格を有する。Ｒ12は、置換または非置換の環式骨格又は脂肪族骨格を有するp+1価の基であり、ｐは０を含む正の整数である。）【選択図】なし【特許請求の範囲】
【請求項１】
有機系分散媒と、光酸発生剤と、顔料とを含有する感光性インクジェットインクであって、
前記有機系分散媒は、オキセタン化合物、および下記一般式（１）で表わされるビニルエーテル化合物から選択される少なくとも２種の重合性化合物を含み、
前記重合性化合物の少なくとも１つは単官能化合物であり、
前記単官能化合物は前記有機系分散媒総量の２０〜７０重量％の割合で含有され、
前記ビニルエーテル化合物は前記有機系分散媒総量の３０重量％以上の割合で含有されることを特徴とする感光性インクジェットインク。
【化１】
2007211099.tif 000021
（前記一般式（１）中、Ｒ11は、ビニルエーテル基、ビニルエーテル骨格を有する基、アルコキシ基、水酸基置換体および水酸基からなる群から選択され、少なくとも１つはビニルエーテル基またはビニルエーテル骨格を有する。Ｒ12は、置換または非置換の環式骨格または脂肪族骨格を有するｐ＋１価の基であり、ｐは０を含む正の整数である。）
【請求項２】
前記有機系分散媒総量の３０重量％以下のオキシラン化合物をさらに含有し、前記オキセタン化合物の含有量は、前記有機系分散媒総量のが２０〜６０重量％であることを特徴とする請求項１記載の感光性インクジェットインク。
【請求項３】
前記ビニルエーテル化合物は、下記化学式で表わされる化合物であることを特徴とする請求項１または２に記載の感光性インクジェットインク。
【化２】
2007211099.tif 000022
【請求項４】
前記単官能化合物は、オキシラン化合物またはオキセタン化合物であることを特徴とする請求項１ないし３のいずれか１項に記載の感光性インクジェットインク。
【請求項５】
前記単官能化合物は、環状骨格を有する基を含有するオキセタン化合物であることを特徴とする請求項４に記載のインクジェットインク。
【請求項６】
前記オキセタン化合物は、３−エチル−３−（フェノキシメチル）オキセタンおよび３−（シクロヘキシロキシ）メチル−３−エチルオキセタンからなる群から選択される請求項１ないし５のいずれか１項に記載の感光性インクジェットインク。
【請求項７】
下記化学式で表わされる化合物と３−エチル−３−（フェノキシメチル）オキセタンとを含有することを特徴とする請求項１または２に記載の感光性インクジェットインク。
【化３】
2007211099.tif 000023
【請求項８】
粘度が２５℃で５０ｍＰａ・ｓ以下であることを特徴とする請求項１ないし７のいずれか１項に記載の感光性インクジェットインク。
【請求項９】
請求項１ないし８のいずれか１項に記載の感光性インクジェットインクを硬化させた硬化物を含むことを特徴とする印刷物。
【発明の詳細な説明】
【技術分野】
【０００１】
本発明は、感光性インクジェットインクに関する。
【背景技術】
【０００２】
インクジェット方式のプリンタ用のインクにおいては、耐水性、耐光性などの印字品質を改善するため、着色剤として顔料が用いられている。高速硬化が可能で有機溶剤の揮発も少なく、密着性に優れる紫外線硬化型のインク（ＵＶインク）が注目されている。
【０００３】
ＵＶインクとしては、ラジカル重合性モノマーと光重合開始剤と顔料とを含有したものが代表的である（例えば、特許文献１および特許文献２参照）。また、カチオン重合性モノマーと光カチオン発生剤と顔料とを含有した光重合性のＵＶインクも、提案されている（例えば、特許文献３、４、５、６、７、８参照）。こうしたＵＶインクは、光照射によりインク層を瞬時に非流動化することができるので、安全でかつ高品質の印刷物を得ることができる。
【０００４】
インクジェット方式の記録においては、紙や樹脂のみでなく、金属への印刷の需要も増している。これまでのインクジェットインクでは、金属に対する十分な密着性、耐溶剤性などを兼ね備えたインク層を形成することはできなかった。近年では、回路基板などの電子部品を印刷により製造する試みがなされており、この場合には、樹脂基板上に導電性物質を用いて回路が印刷される。金属に対する密着性および十分な強度を有するインク層を形成可能なインクを用いれば、絶縁材料と導電材料との両方を印刷により積層することができるものの、そうしたインクは、未だ得られていないのが現状である。
【０００５】
近年、インクは、密着性に加えて安全性も求められるようになった。上述したカチオン重合タイプのインクには、重合性モノマーとしてエポキシ化合物が一般的に用いられている。エポキシ化合物には、ＡＭＥＳ試験（細菌を用いる復帰突然変異試験）で陽性を示すものが多い。このため、変異原性などの観点から安全とはいいきれない。エポキシ化合物の中には、ＡＭＥＳ試験陰性であるエポキシ化合物も存在するが、そのような化合物は限られている。しかも、これらを含有するインクは、密着性や硬化性能が十分でない。
【０００６】
ＡＭＥＳ試験陰性のエポキシ化合物を配合したインクも提案されている（例えば、特許文献９参照）。脂環式エポキシを多く用いた場合には、十分な耐溶剤性が得られないといった難点があった。
【特許文献１】特開平８−６２８４１号公報
【特許文献２】特開２００１−２７２５２９号公報
【特許文献３】特公平２−４７５１０号公報（ＥＵＰ−００７１３４５−Ａ２）
【特許文献４】特開平９−１８３９２８号公報
【特許文献５】特開２０００−４４８５７号公報
【特許文献６】特開平１０−２５００５２号公報
【特許文献７】特開２００１−２２０５２６号公報
【特許文献８】特開平２００２−１８８０２５号公報
【特許文献９】特開２００２−３１７１３９号公報
【発明の開示】
【発明が解決しようとする課題】
【０００７】
本発明は、各種記録媒体、特に金属媒体との密着性に優れ、高い硬度を有する硬化物を含む印刷物を形成可能な感光性インクジェットインクを提供することを目的とする。
【課題を解決するための手段】
【０００８】
本発明の一態様にかかる感光性インクジェットインクは、有機系分散媒と、光酸発生剤と、顔料とを含有する感光性インクジェットインクであって、
前記有機系分散媒は、オキセタン化合物、および下記一般式（１）で表わされるビニルエーテル化合物から選択される少なくとも２種の重合性化合物を含み、
前記重合性化合物の少なくとも１つは単官能化合物であり、
前記単官能化合物は前記有機系分散媒総量の２０〜７０重量％の割合で含有され、
前記ビニルエーテル化合物は前記有機系分散媒総量の３０重量％以上の割合で含有されることを特徴とする。
【化４】
2007211099.tif 000002
【０００９】
（前記一般式（１）中、Ｒ11は、ビニルエーテル基、ビニルエーテル骨格を有する基、アルコキシ基、水酸基置換体および水酸基からなる群から選択され、少なくとも１つはビニルエーテル基またはビニルエーテル骨格を有する。Ｒ12は、置換または非置換の環式骨格または脂肪族骨格を有するｐ＋１価の基であり、ｐは０を含む正の整数である。）
【発明の効果】
【００１０】
本発明の態様によれば、各種記録媒体、特に金属媒体との密着性に優れ、高い硬度を有する硬化物を含む印刷物を形成可能な感光性インクジェットインクが提供される。
【発明を実施するための最良の形態】
【００１１】
以下、本発明の実施形態を説明する。
【００１２】
本発明の実施形態にかかる感光性インクジェットインクは、特定の有機系分散媒と、光酸発生剤とを含有する。具体的には、有機系分散媒は、オキセタン化合物、および特定の構造のビニルエーテル化合物から選択される少なくとも２種の重合性化合物を含む。
【００１３】
オキセタン化合物としては、例えば、オキセタン環を２つ有する化合物、およびオキセタン環を１つ有する化合物などを用いることができる。オキセタン環を２つ有する化合物としては、例えば、ジ［１−エチル（３−オキセタニル）］メチルエーテル、１，４−ビス〔（１−エチル−３−オキセタニル）メトキシ〕ベンゼン、１，３−ビス〔（１−エチル−３−オキセタニル）メトキシ〕ベンゼン、４，４’−ビス〔（３−エチル−３−オキセタニル）メトキシ〕ビフェニル、１，４−ビス｛〔（３−エチル−３−オキセタニル）メトキシ〕メチル｝ベンゼン、ビス［（１−エチル−３−オキセタニル）メトキシ］シクロヘキサン、およびビス［（１−エチル−３−オキセタニル）メトキシ］ノルボルナンなどが挙げられる。オキセタン環を１つ有する化合物としては、例えば、３−エチル−３−（フェノキシメチル）オキセタン、３−エチル−３−（２−エチルヘキシロキシメチル）オキセタン、３−エチル−３−ヒドロキシメチルオキセタン、［（１−エチル−３−オキセタニル）メトキシ］シクロヘキサン、およびオキセタニルシルセスキオキサンなどが挙げられる。また、オキセタン基を側鎖に有するアクリル化合物、およびオキセタン基を側鎖に有するメタクリル化合物なども用いることができる。こうした化合物が含有された場合には、粘度の上昇を抑えられるのに加えて、オキセタン化合物と同様の硬化加速効果を得ることができる。
【００１４】
ＳＵＳ、銅、アルミなどの多様な金属やＰＥＴ（ポリエチレンテレフタレート）、ＰＰ（ポリプロピレン）、ＰＣ（ポリカーボネート）などのプラスチック部材、およびガラスなど各種記録部材に対する密着性を高めるためには、３−エチル−３−（フェノキシメチル）オキセタンが好適に用いられる。
【００１５】
また、２官能のオキセタン化合物を用いることによって、印刷物の耐溶剤性がより向上する感光性インクジェットインクとなる。オキセタン化合物は、単独で２種以上を組み合わせて用いてもよい。
【００１６】
一方、ビニルエーテル化合物としては、下記一般式(１)で表わされるビニルエーテル化合物が用いられる。
【化５】
2007211099.tif 000003
【００１７】
（前記一般式（１）中、Ｒ11は、ビニルエーテル基、ビニルエーテル骨格を有する基、アルコキシ基、水酸基置換体および水酸基からなる群から選択され、少なくとも１つはビニルエーテル基またはビニルエーテル骨格を有する。Ｒ12は、置換または非置換の環式骨格または脂肪族骨格を有するｐ＋１価の基であり、ｐは０を含む正の整数である。）
ｐが０であって、Ｒ12としてシクロヘキサン環骨格が導入される場合には、揮発性の観点から、Ｒ12には酸素が含まれることがより好ましい。具体的には、環骨格に含まれる少なくとも一つの炭素原子はケトン構造を有する構造、酸素原子に置換されている構造、あるいは酸素含有置換基を有する構造などであることが望まれる。
【００１８】
Ｒ11に導入されるビニルエーテル基の数は、硬化性の観点からは多い方が望ましく、特に制限されない。ただし、インク粘度や光酸発生剤の溶解性を考慮すると、多くとも２乃至３程度であることが好ましい。
【００１９】
（ｐ＋１）価の有機基Ｒ12としては、脂肪族骨格から誘導体される（ｐ＋１）価の有機基や、芳香環を含む（ｐ＋１）価の基が挙げられる。脂肪族骨格としては、例えば、エタン骨格およびブタン骨格に加えて、ジエチレングリコール骨格およびトリエチレングリコール骨格などのアルキレングリコール骨格も含まれる。また、芳香環としては、例えば、ベンゼン環やナフタレン環、およびビフェニル環などが挙げられる。上述したような脂肪族骨格や芳香環の少なくとも１つの水素原子は、例えばメトキシ基、メトキシエトキシ基、アルコキシ基、アセトキシ基やアルキルエステル基などのエーテルあるいはエステル等の置換基で置換されていてもよい。
【００２０】
あるいは、脂環式骨格から誘導される（ｐ＋１）価の基を、Ｒ12として導入することもできる。脂環式骨格としては、例えばシクロアルカン骨格、ノルボルナン骨格、アダマンタン骨格、トリシクロデンカン骨格、テトラシクロドデカン骨格、テルペノイド骨格、およびコレステロール骨格などが挙げられる。脂環式骨格が橋かけ構造を有する場合には、硬化物の硬度が上昇するためより望ましい。さらに、揮発性の観点からは、脂環式骨格は酸素を含有することがより望ましい。具体的には、環式骨格の一部の炭素がケトン構造を有する構造、酸素原子に置換されている構造、あるいは酸素含有置換基を有する構造などである。
【００２１】
上記一般式（１）で表わされる化合物の粘度は、通常、１ｍＰａ・ｓｅｃないし３０ｍＰａ・ｓｅｃ程度である。したがって、これらのビニルエーテル化合物を使用することによって、感光性インクジェットインクに求められる低粘度と溶解性とを確保することができる。さらに、これらのビニルエーテル化合物は、安全性が極めて高く、皮膚刺激性や変異原性に関わる毒性が陰性であるものが多い。
【００２２】
上記一般式（１）で表わされる化合物として、脂肪族骨格を有する（ｐ＋１）価の基がＲ12に導入されたものの具体例を以下に示す。例えば、トリエチレングリコールジビニルエーテル(Ｒａｐｉ−ＣｕｒｅＤＶＥ３：ＩＳＰ社)、ジエチレングリコールジビニルエーテル（Ｒａｐｉ−ＣｕｒｅＤＶＥ２：ＩＳＰ社）、ドデシルビニルエーテル(Ｒａｐｉ−ＣｕｒｅＤＤＶＥ：ＩＳＰ社)、４−ヒドロキシブチルビニルエーテル(Ｒａｐｉ−ＣｕｒｅＨＢＶＥ：ＩＳＰ社)、ブタンジオール-1,4-ジビニルエーテル(Ｒａｐｉ−ＣｕｒｅＤＶＢ１Ｄ：ＩＳＰ社)、トリプロピレングリコールジビニルエーテル(Ｒａｐｉ−ＣｕｒｅＤＰＥ３：ＩＳＰ社)、ジプロピレングリコールジビニルエーテル(Ｒａｐｉ−ＣｕｒｅＤＰＥ２：ＩＳＰ社)、ヘキサンジオールジビニルエーテル(Ｒａｐｉ−ＣｕｒｅＨＤＤＶＥ：ＩＳＰ社)、２−ヒドロキシエチルビニルエーテル(ＨＥＶＥ：丸善石油化学製)、およびジエチレングリコールモノビニルエーテル(ＤＥＧＶ：丸善石油化学製)などである。
【００２３】
Ｒ12が置換または非置換の環式骨格を有する（ｐ＋１）価の基であるものの具体例を、以下に示す。かかるビニルエーテル化合物としては、具体的には、次のようなアルコール化合物における水酸基を、ビニルエーテルやプロペニルエーテルに置換した化合物等が挙げられる。アルコール化合物としては、例えば、クメンアルコール、ビニロキシベンゼン、ハイドロキノン、１−カルボメトキシ−４−ビニロキシベンゼン、２−ヒドロキシナフタレン、１−ｔｅｒｔブチル−４−ビニロキシベンゼン、ビスフェノールＡ、１−オクチル−４−ビニロキシベンゼン、１−ヒドロキシ−３，５ジメチルベンゼン、４−ヒドロキシクミルフェノール、および３−イソプロピルフェノールなどが挙げられる。
【００２４】
具体的なビニルエーテル化合物の例を、下記化学式Ａｒｏ１〜Ａｒｏ１１に示す。
【化６】
2007211099.tif 000004
【００２５】
【化７】
2007211099.tif 000005
【００２６】
環状化合物が脂環式骨格の場合には、臭気および安全性の観点で、芳香族ビニルエーテルよりも好ましいものとなる。かかる脂環式骨格を有するビニルエーテル化合物としては、環式骨格が４〜６員環によって構成される単環、あるいはそれらが結合し橋かけ構造を有する脂環式骨格が望ましい。例えば、次のような脂環式アルコール化合物における水酸基を、ビニルエーテルやプロペニルエーテルに置換した化合物等が挙げられる。脂環式アルコールとしては、例えば、シクロペンタンモノ（ジ）オール、シクロペンタンモノ（ジ）メタノール、シクロヘキサン（ジ）オール、シクロヘキサンモノ（ジ）メタノール、ノルボルナンモノ（ジ）オール、ノルボルナンモノオールモノメタノール、ノルボルナンモノ（ジ）メタノール、トリシクロデカンモノ（ジ）オール、トリシクロデカンモノ（ジ）メタノール、およびアダマンタンモノ（ジ）オールなどを用いることができる。
【００２７】
こうした脂環式骨格は、より具体的には下記一般式（ＶＥ１−ａ）または（ＶＥ１−ｂ）で表わされる。
【化８】
2007211099.tif 000006
【００２８】
（上記一般式中、Ｘ1，Ｚ1は原子数１以上５以下のアルキレン基、Ｙ1は原子数１以上２以下のアルキレン基であり、ｋは０または１である。）
上述したような脂環式骨格を有するビニルエーテル化合物の具体的としては、次のようなアルコール化合物における水酸基を、ビニルエーテルやプロペニルエーテルに置換した化合物等が挙げられる。アルコール化合物としては、例えば、４−シクロヘキサンジオール、ジシクロペンタジエンメタノール、イソボルネオール、１−ｔｅｒｔブチル−４−ビニロキシシクロヘキサノール、トリメチルシクロヘキサノール、ジヒドロキシオクタヒドロフェニル、ヒドロキシトリシクロデカンモノエン、メントール、１，３ジヒドロキシシクロヘキサン、デカヒドロ−２−ナフタレノール、ビニロキシシクロドデカノール、およびノルボルナンジオールなどが挙げられる。
【００２９】
より具体的なビニルエーテル化合物の例を、下記化学式Ａｌｉ１〜Ａｌｉ１４に示す。
【化９】
2007211099.tif 000007
【００３０】
【化１０】
2007211099.tif 000008
【００３１】
こうした化合物のなかでも、脂環式骨格が橋かけ構造を有する場合には、得られる硬化物の硬度が上昇するためより望ましい。また、アイエスピージャパン社製のＲＡＰＩ−ＣＵＲＥ  ＣＨＶＥ：シクロヘキサンジメタノールジビニルエーテル、およびＲＡＰＩ−ＣＵＲＥ  ＣＨＭＶＥ：シクロヘキサンジメタノールモノビニルエーテルなどを用いることもできる。
【００３２】
脂環式骨格を有する化合物が含酸素構造の場合には、揮発性や顔料分散性の点で望ましいものとなる。そうした構造としては、例えば、環の一部の炭素が酸素原子に置換された構造が挙げられる。あるいは、メトキシ基、メトキシエトキシ基、アルコキシ基、およびアルキルエステルのような酸素含有置換基が含まれる構造も、好ましく用いられる。
【００３３】
酸素含有置換基を有する環構造をもつビニルエーテル化合物としては、次のような化合物が挙げられる。例えば、環式骨格が４〜６員環によって構成される単環あるいはそれらが結合し橋かけ構造を有する脂環式骨格を有するアルコール化合物において、特定の置換基で水酸基を置換した化合物である。例えば、少なくとも１つ以上の水酸基を、メトキシ基やメトキシエトキシ基、アルコキシ基、アセトキシ基やアルキルエステル基などのエーテルあるいはエステルで置換し、残りの水酸基は、ビニルエーテルやプロペニルエーテルに置換した化合物等が挙げられる。具体的には、そのアルコール化合物としてはシクロペンタンジオール、シクロヘキサンジ（トリ）オール、シクロヘキサンジ（トリ）メタノール、ノルボルナンジ（トリ）オール、ノルボルナンモノ（ジ）オールモノ（ジ）メタノール、ノルボルナンジ（トリ）メタノール、トリシクロデカンジ（トリ）オール、トリシクロデカンジ（トリ）メタノール、およびアダマンタンジ（トリ）オールなどが例示される。
【００３４】
より具体的には、下記化学式で表わされる酸素含有置換基を有するビニルエーテル化合物が最も望ましい。
【化１１】
2007211099.tif 000009
【００３５】
他方、酸素原子が脂環式骨格内に含まれる場合、粘度安定性がさらに向上するためより望ましいものとなる。かかる化合物としては、下記一般式（ＶＥ２−ａ）または（ＶＥ２−ｂ）で表わされる化合物が例示される。
【化１２】
2007211099.tif 000010
【００３６】
（上記一般式中、Ｘ2，Ｙ2、Ｚ2のいずれかに少なくとも１個の酸素原子を含み、Ｘ2，Ｚ2は原子数１以上５以下のアルキレン基または酸素原子をエーテル結合として含む２価の有機基、Ｙ2は、酸素原子、原子数１以上２以下のアルキレン基または酸素原子をエーテル結合として含む２価の有機基を示し、ｋは０または１である。）
かかる化合物は、脂環式骨格に起因した安全性と優れた硬化性能とを有する。しかも、環構成原子として酸素原子を有する環状炭化水素骨格は、高表面張力を示す。このため、上述した条件を備えた化合物は、高い溶解性や分散性を有している。
【００３７】
こうした構造の脂環式骨格を有するビニルエーテル化合物としては、環式骨格が４〜６員環の環状エーテル骨格を有する化合物が望ましい。例えば、次のようなアルコール化合物における水酸基を、ビニルエーテルまたはプロペニルエーテルに置換した化合物等が挙げられる。具体的には、置換または非置換のオキセタンモノオール、置換または非置換のオキセタンモノメタノール、オキサペンタンモノ（ジ）オールや、オキサシクロヘキサンモノ（ジ）オール、イソソルビトールやマンニトール、オキサノルボルナンモノ（ジ）オール、オキサノルボルナンモノオールモノメタノール、オキサノルボルナンモノ（ジ）メタノール、オキサトリシクロデカンモノ（ジ）オール、オキサアダマンタンモノ（ジ）オール、およびジオキソランメンタノールなどが挙げられる。
【００３８】
かかる化合物のなかでも、前記一般式（ＶＥ２−ａ）または（ＶＥ２−ｂ）で表わされる環状骨格部分の構造において、酸素原子数と炭素原子数の比（酸素原子数／炭素原子数）は、０．０８を越えることが好ましい。こうしたビニルエーテル化合物が用いられると、溶解性や印刷媒体との濡れ性などの極性に関係する物性で特徴を発揮するインクが得られる。（酸素原子数／炭素原子数）は、０．１５以上が好ましく、０．２５以上がより好ましい。
【００３９】
具体的なビニルエーテル化合物としては、Ｃａｓ  Ｎｏ．２２２１４−１２−６，およびＣａｓ  Ｎｏ．２０１９１−８５−９などが挙げられる。こうした化合物には、オキセタン環やヒドロフラン環のような歪んだ環状エーテル構造が含まれる。この構造に起因して、かかるビニルエーテル化合物は、高い反応性を備えている。なかでもヒドロフラン環は、揮発性の観点で望ましい。かかる環式構造は橋かけ構造を有する場合には、硬化物の硬度がさらに高まるため、さらに望ましいものとなる。より具体的には、以下に示すビニルエーテルが最も望ましい。
【化１３】
2007211099.tif 000011
【００４０】
特に、化合物（ＯＮＢ−ＤＶＥ）は、３−エチル−３−（フェノキシメチル）オキセタンと組み合わせて用いることが好ましい。有機系分散媒中にこれらの化合物が含有された場合には、高い硬化硬度を保ちつつ、各種記録媒体への密着性がよりいっそう高められた硬化物を得る。とりわけ、金属系記録媒体への密着性がよりいっそう高められる。
【００４１】
上述した一連のビニルエーテル化合物は、例えば、Ｊ．Ｃｈｅｍ．Ｓｏｃ．，１９６５（２）１５６０−１５６１やＪ．Ａｍ．Ｃｈｅｍ．Ｓｏｃ．Ｖｏｌ．１２４，Ｎｏ．８，１５９０−１５９１（２００２）などに記載されている方法によって、好適に合成することができる。かかる方法を用いた場合、相当する芳香族アルコールや脂環アルコール化合物を出発原料とし、ハロゲン化イリジウムなどの触媒下、ビニルエーテルやプロペニルエーテルの酢酸エステルを作用させる。これによって、目的とするビニルエーテルやプロペニルエーテル化合物を容易に得ることができる。例えば、メントールと酢酸ビニルとを、イリジウム化合物を触媒として炭酸ナトリウムのトルエン混合液中で、アルゴン雰囲気の下、加熱攪拌することによって、メントールビニルエーテル（ＭＴＶＥ）を得ることができる。
【００４２】
こうした合成方法は、本明細書に例示されるいかなる化合物の合成においても、好適に用いることができる。
【００４３】
本発明の実施形態にかかる感光性インクジェットインクにおいては、ビニルエーテル化合物の含有量は、有機系分散媒総量の３０重量％以上に規定される。３０重量％未満の場合には、硬化後に十分な硬度を有し、密着性の高い硬化物を形成可能なインクが得られない。また、オキシラン化合物でＡｍｅｓ安全性などが比較的低いものを用いたとき、感光性インクとしての安全性が損なわれるおそれがある。
【００４４】
ビニルエーテル化合物は、単独でも２種以上を組み合わせて用いてもよい。
【００４５】
上述したようなオキセタン化合物および特定のビニルエーテル化合物の少なくとも一方の重合性化合物は、単官能化合物であることが必要である。単官能化合物が含有されることによって、得られる硬化物の収縮性を制御することができる。すなわち、適切に単官能化合物を加えることにより、酸重合性化合物の硬化過程において生じる収縮が抑えられる。その結果、インク硬化物の密着性が高められる。単官能化合物の含有量は、有機系分散媒総量の２０〜７０重量％に規定される。２０重量％未満の場合には、記録媒体に対して高い密着性を有する硬化物を形成することが困難となる。一方、７０重量％を越えると、得られる硬化物の硬度が十分でないといった不都合が生じる。単官能化合物の含有量は、３０〜５０重量％であることが好ましい。
【００４６】
本発明の実施形態にかかる感光性インクジェットインクには、有機系分散媒の一部としてオキシラン化合物が含有されてもよい。オキシラン化合物としては、通常エポキシ樹脂として用いられているものであれば使用可能である。具体的には芳香族エポキシド、脂環式エポキシド、脂肪族エポキシドなどのモノマー、オリゴマー、およびポリマーが挙げられる。
【００４７】
具体的には、例えば、ダイセル化学社製のセロキサイド２０２１、セロキサイド２０２１Ａ、セロキサイド２０２１Ｐ、セロキサイド２０８１、セロキサイド２０００、セロキサイド３０００に例示される脂環式エポキシ、エポキシ基を有する（メタ）アクリレート化合物であるサイクロマーＡ２００、サイクロマーＭ１００、ＭＧＭＡのようなメチルグリシジル基を有するメタクリレート、低分子エポキシ化合物であるグリシドール、β−メチルエピコロルヒドリン、α−ピネンオキサイド、Ｃ１２〜Ｃ１４のα−オレフィンモノエポキシド、Ｃ１６〜Ｃ１８のα−オレフィンモノエポキシド、ダイマックＳ−３００Ｋのようなエポキシ化大豆油、ダイマックＬ−５００のようなエポキシ化亜麻仁油、エポリードＧＴ３０１、エポリードＧＴ４０１のような多官能エポキシなどを挙げることができる。さらに、サイラキュアのような米国ダウケミカル社の脂環式エポキシや、水素添加し且つ脂肪族化した低分子フェノール化合物の水酸基末端をエポキシを有する基で置換した化合物、エチレングリコールやグリセリン、ネオペンチルアルコールやヘキサンジオール、トリメチロールプロパンなどの多価脂肪族アルコール／脂環アルコールなどのグリシジルエーテル化合物、ヘキサヒドロフタル酸や、水添芳香族の多価カルボン酸のグリシジルエステルなどを使用することができる。
【００４８】
これらのうち特に脂環式骨格を有するエポキシ化合物は反応性に加えて、ある程度の高沸点と低粘度とを両立することができるため好適に用いられる。
【００４９】
またＡＭＥＳ試験による変異原性の高くないものとして比較的分子量の小さくないもののほうが好ましく、セロキサイド３０００などの脂環式エポキシ化合物が好適に用いられる。なお、分子量は１５０以上３００以下であることが好ましく、１５０以下では変異原性が高くなってしまい、また３００以上ではインクジェットヘッドからの吐出性能が悪くなってしまう傾向がある。
【００５０】
これらオキシラン化合物の含有量は、有機系分散媒総量の３０重量％以下であることが望ましい。オキシラン化合物を含有させることにより、より密着性を上げることが可能となるが、３０重量％より多いと塗膜の耐溶剤性が低下するおそれがある。また、揮発性の高い脂環式エポキシの場合にはインクジェットによる吐出性能も悪化してしまう。
【００５１】
有機系分散媒総量の３０重量％以下のオキシラン化合物が含有される場合には、オキセタン化合物の含有量は、有機系分散媒の総量の２０〜６０重量％とすることが好ましい。こうした割合でオキセタン化合物が含有されることによって、密着性を損なわず、インク硬化膜の膜強度がよりいっそう向上する。
【００５２】
また、オキシラン化合物が含有される場合には、オキシラン化合物またはオキセタン化合物は、単官能化合物であることが好ましい。こうした化合物が単官能であることによって、密着性をさらに高めることができる。
【００５３】
例えば、単官能オキセタン化合物２０〜４０重量％、２官能のオキセタン化合物１０〜３０重量％、オキシラン化合物３〜２０重量％、ビニルエーテル化合物３０〜５０重量％という処方で配合されたインクは、インク硬化膜の強度向上が図られ、特に耐溶剤性の点でより好ましいものとなる。
【００５４】
その他、本発明の感光性インクジェットインクに用いられる有機分散媒として、必要に応じて以下の分散媒を使用することができる。
【００５５】
酸の存在下で架橋する重合性化合物であり、単独で５０℃以下で１００ｃｐ（＝ｍＰａ・ｓ）以下程度の流動性を有していることが望ましい。そのような化合物としては、分子量１０００以下のエポキシ基、オキセタン基、オキソラン基などのような環状エーテル基を側鎖に有するアクリルまたはビニル化合物、カーボネート系化合物、低分子量のメラミン化合物、ビニルエーテル類やビニルカルバゾール類、スチレン誘導体、アルファ−メチルスチレン誘導体、ビニルアルコールとアクリル、メタクリルなどのエステル化合物をはじめとするビニルアルコールエステル類など、カチオン重合可能なビニル結合を有するモノマー類を併せて使用することが挙げられる。
【００５６】
本発明の実施形態におけるインクジェットインクは、上述したような有機系分散媒に加えて、光酸発生剤を必須成分として含有する。光酸発生剤は、光照射により酸を発生する化合物であり、光カチオン重合開始剤とも称される。光酸発生剤としては、オニウム塩化合物が最も好適に用いられる。使用し得るオニウム塩としては、例えば、フルオロホウ酸アニオン、ヘキサフルオロアンチモン酸アニオン、ヘキサフルオロヒ素酸アニオン、トリフルオロメタンスルホネートアニオン、パラトルエンスルホネートアニオン、およびパラニトロトルエンスルホネートアニオン、ハロゲン系アニオン、スルホン酸系アニオン、カルボン酸系アニオン、硫酸アニオンを対イオンとするジアゾニウム塩、ホスホニウム塩、スルホニウム塩、およびイオドニウム塩などを挙げることができる。なかでも、色材の安定性と環境配慮の観点から、アニオン種はボロン、アンチモン、ヒ素などを含まないものが望ましく、なかでもフルオロホウ酸アニオンが最も望ましい。
【００５７】
かかるオニウム塩のより詳細な具体例としては、例えば、下記化学式で表わされる化合物が挙げられる。
【化１４】
2007211099.tif 000012
【００５８】
【化１５】
2007211099.tif 000013
【００５９】
【化１６】
2007211099.tif 000014
【００６０】
【化１７】
2007211099.tif 000015
【００６１】
市販のオニウム塩化合物としては、例えば、みどり化学社製ＭＰＩ−１０３（ＣＡＳ．ＮＯ．（８７７０９−４１−９））、みどり化学社製ＢＤＳ−１０５（ＣＡＳ．ＮＯ．（１４５６１２−６６−４））、みどり化学社製ＮＤＳ−１０３（ＣＡＳ．ＮＯ．（１１００９８−９７−０））、みどり化学社製ＭＤＳ−２０３（ＣＡＳ．ＮＯ．（１２７８５５−１５−５））、みどり化学社製ＤＴＳ−１０２（ＣＡＳ．ＮＯ．（７５４８２−１８−７））、みどり化学社製ＤＴＳ−１０３（ＣＡＳ．ＮＯ．（７１４４９−７８−０））、みどり化学社製ＭＤＳ−１０３（ＣＡＳ．ＮＯ．（１２７２７９−７４−７））、みどり化学社製ＭＤＳ−１０５（ＣＡＳ．ＮＯ．（１１６８０８−６７−４））、みどり化学社製ＭＤＳ−２０５（ＣＡＳ．ＮＯ．（８１４１６−３７−７））、みどり化学社製ＢＭＳ−１０５（ＣＡＳ．ＮＯ．（１４９９３４−６８−９））、みどり化学社製ＴＭＳ−１０５（ＣＡＳ．ＮＯ．（１２７８２０−３８−６））、ダイセルＵＣＢ社製ＵＶＡＣＵＲＥ１５９１、１５９０、ダウケミカル社製ＵＶＩ-６９９２や６９７６、ランバーティ社ＥＳＡＣＵＲＥ−１０６４、およびチバガイギー社のＩＲＧＡＣＵＲＥ２５０などを挙げることができる。
【００６２】
上述したオニウム塩のなかでも、スルフォニウム塩やイオドニウム塩は、安定性に優れている。しかしながら、その合成過程に起因して、通常、不可避に１価の塩（１価のカチオンと１個のアニオンとの塩）と、７５％程度まで２価以上の塩（例えば２価のカチオンと２個のアニオンとの塩）との混合物が含まれることが知られている。一般的には、市販品もこうした混合物の状態であり、特にスルフォニウム塩では、この傾向が顕著である。多価の塩がインク中に含有されると、感光波長が長波長側にシフトして、一般に高感度となることが知られている。こうした利点を確保するために、２価以上の塩が意図的に混入される場合もある。例えば、ダイセルＵＣＢ社製ＵＶＡＣＵＲＥ１５９１、１５９０、ダウケミカル社製ＵＶＩ−６９９２や６９７６、ランバーティ社ＥＳＡＣＵＲＥ−１０６４等などの市販品がそれらに該当する。しかしながら多価の塩は、特に微小粒子を必要とするインクジェット顔料分散体の凝集安定性に大きく影響を及ぼす。具体的には、多価の塩は、顔料粒子と分散剤との間に弱い結合を生じさせて、ゲルまたは凝集体を引き起こすといった欠点も有する。このため、通常、これら多価の塩の存在を極力抑えることが、顔料粒子の分散安定性およびインクジェットの吐出性能の向上に繋がる。
【００６３】
上述したオニウム塩化合物の中でも、カラー顔料の凝集安定性に格段に優れることから、アリールスルフォニウムのフルオロフォスフェート塩、あるいはアリールイオドニウムのフルオロフォスフェート塩が望ましい。また、１価のオニウム塩であっても、分散剤が不足した場合には、分散剤である末端アミン樹脂を経時的に徐々に置換する作用を有する。そのため、オニウム塩は、顔料表面と分散剤末端との結合部分に極力近づきにくい構造をとることが望ましい。比較的大きな置換基を構造内に有するオニウム塩化合物を用いることによって、これが可能となる。さらに、顔料表面へのイオン吸着が立体障害により低減されるために、オニウム塩中のベンゼン環は、炭素数１以上２０以下の有機基を有することが好ましい。ベンゼン環の５０モル％以上が、炭素数４以上２０以下の有機基を有することがより好ましい。この場合には、分散安定性に加えて、光反応時の空気中への分解物の飛散が抑制されるために安全性が高められる。かかる化合物は、溶媒に対する溶解性が高くなるため、インク中での塩の析出といった現象も抑えることができる。ひいては、吐出不良の原因となりやすい数ミクロンサイズの粒子生成も低減され、大変望ましいものとなる。
【００６４】
１価のオニウム塩が用いられると、その感光波長が短波長側にシフトするため、感度が低下する傾向がある。VI元素である硫黄や酸素を複素環内や連結基として有する芳香族置換基が構造内に含まれると、こうした不都合を回避することができるため望ましいものとなる。
【００６５】
さらに、下記一般式（２）または（３）に示されるように、比較的大きな有機基を構造内に含むオニウム塩の場合には、溶解安定性が高く、分散安定性も良好であるという利点を有する。
【化１８】
2007211099.tif 000016
【００６６】
ここで、Ａ-はフルオロフォスフェートアニオンであり、Ｒ1、Ｒ2、およびＲ3の少なくとも１つは炭素数４乃至２０の有機基であり、残りは水素原子を含む炭素数１乃至２０の有機基であり、Ｒ4は２価の芳香族置換基あるいはVI原子を構造内に含む２価の芳香族置換基を示す。
【００６７】
Ｒ1ないしＲ3として導入されうる有機基としては、例えば、プロピル基、ブチル基、ヘキシル基、ヘプチル基、オクチル基、ノニル基、デカニル基などの炭素数４−２０のアルキル基、プロピルオキシ基、ブチルオキシ基、ヘキシルオキシ基、ヘプチルオキシ基、オクチルオキシ基、ノニルオキシ基、デカニルオキシ基などの炭素数４−２０のアルキルオキシ基、エチレングリコールが脱水縮合したポリエチレンオキシド骨格を有する炭素数４−２０の置換基）等が挙げられる。また、Ｒ4として導入され得る２価の芳香族置換基としては、例えば、フェニレンやビフェニレンなどフェニレンを有する基、フェニレンサルファイド、フェニレンジサルファイドなど、フェニレンサルファイド骨格を有する基、ベンゾチオフェニレン、チオフェニレン、ビチオフェニレン基などチオフェン骨格を有する基、フラニレン、ベンゾフラニレンなどフラン骨格を有する基等が挙げられる。
【００６８】
さらに上述したオニウム塩は、光反応の過程で、有害なベンゼンなどの副生成物の生成が押さえられることも知られており、結果として本発明におけるインクジェットインクとして用いることで、環境面・安全面の効果が高く望ましいものとなりうる。
【００６９】
インクジェットインク中における光酸発生剤の含有量は、酸発生効率や添加する色成分の量などに応じて設定することが望まれる。本発明の実施形態においては、光酸発生剤は、通常、感度の観点から、インクジェットインク中の酸で重合する分散媒１００重量％に対して、１重量％乃至１０重量％の割合で含有される。１重量％未満の場合には、インクジェットインクの感度が低くなる。一方、１０重量％を越えて過剰に光酸発生剤が含有されると、分散の劣化や分散媒の暗重合が生じて、インクの経時間的増粘が激しくなる。これに起因して、塗膜性や光硬化後の硬化物の硬度が低下する。また、記録装置の配管やヘッド部材の腐食が生じることもある。
【００７０】
光酸発生剤の含有量は、２重量％乃至８重量％であることが好ましく、２重量％乃至６重量％であることがより好ましい。しかしながら、特に、顔料の分散安定性や、配管、ヘッド部材の腐食性をよりいっそう低減することが求められる場合には、増感剤を同時に配合することが望ましい。この場合には、光酸発生剤の添加量を２重量％乃至４重量％程度にまで低減することができる。
【００７１】
増感剤としては、例えば、アクリジン化合物、ベンゾフラビン類、ペリレン類、アントラセン類、チオキサントン化合物類、およびレーザ色素類などを挙げることができる。なかでもジヒドロキシアントラセンの水素原子を有機基で置換した化合物やチオキサントン誘導体などは、その効果が特に高いため望ましいものとなる。増感剤は、光酸発生剤に対して２０重量％以上１００重量％以下の割合で含有されていれば、効果を発揮することができる。酸重合性化合物に対する溶解性および増感効果を考慮すると、増感剤の含有量は、光酸発生剤に対して３０重量％乃至６０重量％であることが好ましい。
【００７２】
上述してきたオニウム塩化合物に加えて、比較的強力な他の酸を発生する非極性光酸発生物を同時に配合してしてもよい。非極性光酸発生物が含有された場合には、オニウム塩の添加量を減じて、経時的な凝集をさらに押さえることが可能となる。このような化合物は、スルフォニル化合物、スルフォネート化合物、スルファミド化合物、および有機ハロゲン化合物からなる群の中から選択することができる。なかでも、強力なフルオロメタンスルフォン酸や、塩酸、または臭素酸を発生するような化合物がかかる光酸発生剤として望ましい。
【００７３】
オニウム塩化合物としては、Ｎーヒドロキシナフタルイミドのトリフルオロメタンスルフォン酸イミドのようなスルファミド化合物、ハロゲン化トリアジン化合物などの有機ハロゲン化化合物などが挙げられる。かかるオニウム塩化合物の含有量は、有機系分散媒１００重量％に対して０．３乃至２重量％とすることができる。この場合、非極性光酸発生剤の含有量は、有機系分散媒１００重量％に対して２乃至１０重量％とすることが望ましい。
【００７４】
本発明の実施形態にかかる感光性インクジェットインクに含有される顔料としては、一般に顔料として知られている色材であって分散可能なものであれば、任意の顔料を用いることができる。所望される光学的な発色・着色機能を有し、平均粒子径が３００ｎｍ以下であれば特に限定されない。平均粒子径が３００ｎｍ以上であるとインクジェットヘッドからの吐出において、インクの飛翔形状の乱れ、印字再現性の減少、最悪の場合には吐出不良、インクつまりなどが多く発生してしまうため、インク中における顔料の粒子径は３００ｎｍ以下に規定される。
【００７５】
また、顔料は、発色・着色性に加えて、磁性、蛍光性、導電性、あるいは誘電性等のような他の性質をさらに示すものであってもよい。この場合には、画像に様々な機能を付与することができる。さらに、耐熱性や物理的強度を向上させ得る粉体を加えることもできる。
【００７６】
使用可能な顔料の例としては、例えば光吸収性の顔料を挙げることができる。具体的には、カーボンブラック、カーボンリファインド、およびカーボンナノチューブのような炭素系顔料、鉄黒、コバルトブルー、酸化亜鉛、酸化チタン、酸化クロム、および酸化鉄のような金属酸化物顔料、硫化亜鉛のような硫化物顔料、フタロシアニン系顔料、金属の硫酸塩、炭酸塩、ケイ酸塩、およびリン酸塩のような塩からなる顔料、並びにアルミ粉末、ブロンズ粉末、および亜鉛粉末のような金属粉末からなる顔料が挙げられる。
【００７７】
また、次のような有機系顔料を用いることもできる。例えば、染料キレート、ニトロ顔料、アニリンブラック、ナフトールグリーンＢのようなニトロソ顔料、ボルドー１０Ｂ、レーキレッド４Ｒおよびクロモフタールレッドのようなアゾ顔料（アゾレーキ、不溶性アゾ顔料、縮合アゾ顔料、キレートアゾ顔料などを含む。）、ピーコックブルーレーキおよびローダミンレーキのようなレーキ顔料、フタロシアニンブルーのようなフタロシアニン顔料、多環式顔料（ペリレン顔料、ペリノン顔料、アントラキノン顔料、キナクリドン顔料、ジオキサン顔料、チオインジゴ顔料、イソインドリノン顔料、キノフラノン顔料など）、チオインジゴレッドおよびインダトロンブルーのようなスレン顔料、キナクリドン顔料、キナクリジン顔料、並びにイソインドリノン顔料などが挙げられる。
【００７８】
黒インクで使用可能な顔料としては、例えば、コロンビア社製のＲａｖｅｎ  ５７５０、Ｒａｖｅｎ  ５２５０、Ｒａｖｅｎ  ５０００、ｒａｖｅｎ  ３５００、Ｒａｖｅｎ  １２５５、Ｒａｖｅｎ  ７００、キャボット社製のＲｅｇａｌ  ４００Ｒ、Ｒｅｇａｌ  ３３０Ｒ、Ｒｅｇａｌ  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ９００、Ｍｏｎａｒｃｈ１０００、Ｍｏｎａｒｃｈ  １１００、Ｍｏｎａｒｃｈ１３００、Ｍｏｎａｒｃｈ１４００、三菱化学社製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ、デグッサ社製のＣｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂｌａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４、およびＳｐｅｃｉａｌ  Ｂｌａｃｋ  ２５０などのようなカーボンブラック系顔料を挙げることができる。
【００７９】
イエローインクで使用可能な顔料としては、例えば、Ｃ．Ｉ．Ｙｅｌｌｏｗ １２８、Ｃ．Ｉ．Ｐｉｇｍｅｎｔ Ｙｅｌｌｏｗ １２９、Ｃ．Ｉ．Ｐｉｇｍｅｎｔ Ｙｅｌｌｏｗ １５１、Ｃ．Ｉ．Ｐｉｇｍｅｎｔ Ｙｅｌｌｏｗ １５４、Ｃ．Ｉ．Ｐｉｇｍｅｎｔ Ｙｅｌｌｏｗ １、Ｃ．Ｉ．Ｐｉｇｍｅｎｔ Ｙｅｌｌｏｗ ２、Ｃ．Ｉ．Ｐｉｇｍｅｎｔ Ｙｅｌｌｏｗ ３、Ｃ．Ｉ．Ｐｉｇｍｅｎｔ Ｙｅｌｌｏｗ １２、Ｃ．Ｉ．Ｐｉｇｍｅｎｔ Ｙｅｌｌｏｗ １３、Ｃ．Ｉ．Ｐｉｇｍｅｎｔ Ｙｅｌｌｏｗ １４Ｃ、Ｃ．Ｉ．Ｐｉｇｍｅｎｔ Ｙｅｌｌｏｗ １６、Ｃ．Ｉ．Ｐｉｇｍｅｎｔ Ｙｅｌｌｏｗ １７、Ｃ．Ｉ．Ｐｉｇｍｅｎｔ Ｙｅｌｌｏｗ ７３、Ｃ．Ｉ．Ｐｉｇｍｅｎｔ Ｙｅｌｌｏｗ ７４、Ｃ．Ｉ．Ｐｉｇｍｅｎｔ Ｙｅｌｌｏｗ ７５、Ｃ．Ｉ．Ｐｉｇｍｅｎｔ Ｙｅｌｌｏｗ ８３、Ｃ．Ｉ．Ｐｉｇｍｅｎｔ Ｙｅｌｌｏｗ ９３、Ｃ．Ｉ．Ｐｉｇｍｅｎｔ Ｙｅｌｌｏｗ９５、Ｃ．Ｉ．Ｐｉｇｍｅｎｔ Ｙｅｌｌｏｗ９７、Ｃ．Ｉ．Ｐｉｇｍｅｎｔ Ｙｅｌｌｏｗ ９８、Ｃ．Ｉ．Ｐｉｇｍｅｎｔ Ｙｅｌｌｏｗ １１４、Ｃ．Ｉ．Ｐｉｇｍｅｎｔ Ｙｅｌｌｏｗ １３９、Ｃ．Ｉ．Ｐｉｇｍｅｎｔ Ｙｅｌｌｏｗ １８０、およびＣ．Ｉ．Ｐｉｇｍｅｎｔ Ｙｅｌｌｏｗ １５０等が挙げられる。特にこれらの黄色系顔料の中でも、ニッケルアゾ系顔料あるいはイソインドリン顔料が望ましく、なかでも分散安定性の優れたＰｉｇｍｅｎｔ  Ｙｅｌｌｏｗ  １５０やＰｉｇｍｅｎｔ  Ｙｅｌｌｏｗ  １３９が望ましい。
【００８０】
また、マゼンタインクで使用可能な顔料としては、例えば、Ｃ．Ｉ．Ｐｉｇｍｅｎｔ Ｒｅｄ １２３、Ｃ．Ｉ．Ｐｉｇｍｅｎｔ Ｒｅｄ １６８、Ｃ．Ｉ．Ｐｉｇｍｅｎｔ Ｒｅｄ １８４、Ｃ．Ｉ．Ｐｉｇｍｅｎｔ Ｒｅｄ ２０２、Ｃ．Ｉ．Ｐｉｇｍｅｎｔ Ｒｅｄ ５、Ｃ．Ｉ．Ｐｉｇｍｅｎｔ Ｒｅｄ ７、Ｃ．Ｉ．Ｐｉｇｍｅｎｔ Ｒｅｄ １２、Ｃ．Ｉ．Ｐｉｇｍｅｎｔ Ｒｅｄ ４８（Ｃａ）、Ｃ．Ｉ．Ｐｉｇｍｅｎｔ Ｒｅｄ ４８（Ｍｎ）、Ｃ．Ｉ．Ｐｉｇｍｅｎｔ Ｒｅｄ ５７（Ｃａ）、Ｃ．Ｉ．Ｐｉｇｍｅｎｔ Ｒｅｄ ５７：１、Ｃ．Ｉ．Ｐｉｇｍｅｎｔ Ｒｅｄ １１２、およびＣ．Ｉ．Ｐｉｇｍｅｎｔ  Ｖｉｏｌｅｔ  １９等が挙げられる。
【００８１】
さらに、シアンインクで使用可能な顔料としては、例えば、Ｃ．Ｉ．Ｐｉｇｍｅｎｔ Ｂｌｕｅ １５、Ｃ．Ｉ．Ｐｉｇｍｅｎｔ Ｂｌｕｅ １５：３、Ｃ．Ｉ．Ｐｉｇｍｅｎｔ Ｂｌｕｅ １５−１５：２、Ｃ．Ｉ．Ｐｉｇｍｅｎｔ Ｂｌｕｅ １５：３−１５：４、Ｃ．Ｉ．Ｐｉｇｍｅｎｔ Ｂｌｕｅ １５：５、Ｃ．Ｉ．Ｐｉｇｍｅｎｔ Ｂｌｕｅ １５：３４、Ｃ．Ｉ．Ｐｉｇｍｅｎｔ Ｂｌｕｅ １６、Ｃ．Ｉ．Ｐｉｇｍｅｎｔ Ｂｌｕｅ １７、Ｃ．Ｉ．Ｐｉｇｍｅｎｔ Ｂｌｕｅ ２０、Ｃ．Ｉ．Ｐｉｇｍｅｎｔ Ｂｌｕｅ ２２、Ｃ．Ｉ．Ｐｉｇｍｅｎｔ Ｂｌｕｅ ２５、Ｃ．Ｉ．Ｐｉｇｍｅｎｔ Ｂｌｕｅ ４５、Ｃ．Ｉ．Ｐｉｇｍｅｎｔ Ｂｌｕｅ ６０、Ｃ．Ｉ．Ｐｉｇｍｅｎｔ Ｂｌｕｅ １、Ｃ．Ｉ．Ｐｉｇｍｅｎｔ Ｂｌｕｅ ２、Ｃ．Ｉ．Ｐｉｇｍｅｎｔ Ｂｌｕｅ ３、Ｃ．Ｉ．Ａｃｉｄ Ｂｌｕｅ ４５、Ｃ．Ｉ．Ｖａｔ Ｂｌｕｅ ４、およびＣ．Ｉ．Ｖａｔ Ｂｌｕｅ ６０等が挙げられる。特にこれらのシアン顔料の中でも、酸に対する色劣化が少ないフタロシアニン系顔料が望ましい。さらに、分散安定性や着色性の観点からは、Ｐｉｇｍｅｎｔ Ｂｌｕｅ  １５：３が最も望ましい。
【００８２】
天然クレイ、鉛白や亜鉛華や炭酸マグネシウムなどの金属炭酸化物、バリウムやチタンなどの金属酸化物のような白色顔料も有用である。白色顔料を含有したインクジェット用インクは、白色印刷に使用可能なだけでなく、重ね書きによる印刷訂正や下地補正に使用することができる。
【００８３】
蛍光性を示す顔料としては、無機蛍光体および有機蛍光体の何れを使用してもよい。無機蛍光体の材料としては、例えば、ＭｇＷＯ4、ＣａＷＯ4、（Ｃａ，Ｚｎ）（ＰＯ4）2：Ｔｉ+、Ｂａ2Ｐ2Ｏ7：Ｔｉ、ＢａＳｉ2Ｏ5：Ｐｂ2+、Ｓｒ2Ｐ2Ｏ7：Ｓｎ2+、ＳｒＦＢ2Ｏ3.5：Ｅｕ2+、ＭｇＡｌ16Ｏ27：Ｅｕ2+、タングステン酸塩、イオウ酸塩のような無機酸塩類を挙げることができる。また、有機蛍光体の材料としては、次のようなものが挙げられる。例えば、アクリジンオレンジ、アミノアクリジン、キナクリン、アニリノナフタレンスルホン酸誘導体、アンスロイルオキシステアリン酸、オーラミンＯ、クロロテトラサイクリン、メロシアニン、１，１'−ジヘキシル−２，２'−オキサカルボシアニンのようなシアニン系色素、ダンシルスルホアミド、ダンシルコリン、ダンシルガラクシド、ダンシルトリジン、ダンシルクロリドのようなダンシルクロライド誘導体、ジフェニルヘキサトリエン、エオシン、ε−アデノシン、エチジウムブロミド、フルオレセイン、フォーマイシン、４−ベンゾイルアミド−４'−アミノスチルベン−２，２'−スルホン酸、β−ナフチル３リン酸、オキソノール色素、パリナリン酸誘導体、ペリレン、Ｎ−フェニルナフチルアミン、ピレン、サフラニンＯ、フルオレスカミン、フルオレセインイソシアネート、７−クロロニトロベンゾ−２−オキサ−１，３−ジアゾル、ダンシルアジリジン、５−（ヨードアセトアミドエチル）アミノナフタレン−１−スルホン酸、５−ヨードアセトアミドフルオレセイン、Ｎ−（１−アニリノナフチル４）マレイミド、Ｎ−（７−ジメチル−４−メチルクマニル）マレイミド、Ｎ−（３−ピレン）マレイミド、エオシン−５−ヨードアセトアミド、フルオレセインマーキュリーアセテート、２−（４'−（２''−ヨードアセトアミド））アミノナフタレン−６−スルホン酸、エオシン、ローダミン誘導体、有機ＥＬ色素、有機ＥＬポリマーや結晶、デンドリマー等である。
【００８４】
インク層の耐熱性や物理的強度を向上させ得る粉体としては、例えば、アルミニウムやシリコンの酸化物もしくは窒化物、フィラー、シリコンカーバイドなどを挙げることができる。また、インク層に導電性を付与するために、導電性炭素顔料、カーボン繊維、銅、銀、アンチモン、あるいは貴金属類などの粉体を添加してもよい。酸化鉄や強磁性粉は磁性の付与に適しており、高誘電率なタンタル、チタン等の金属酸化粉なども配合することができる。
【００８５】
また、本実施形態にかかるインクジェットインクにおいては、色彩調整に、顔料の補助成分として染料を添加することが可能である。例えば、アゾイック染料、硫化（建材）染料、分散染料、蛍光増白剤、油溶染料のような、酸性、塩基性が低く、溶媒に対して溶解性の高い染料が通常用いられるが、なかでもアゾ系、トリアリールメタン系、アントラキノン系、アジン系などの油溶染料が好適に用いられる。例えば、Ｃ．Ｉ．Ｓｌｏｖｅｎｔ  Ｙｅｌｌｏｗ−２、６、１４、１５、１６、１９、２１、３３，５６，６１，８０など、Ｄｉａｒｅｓｉｎ  Ｙｅｌｌｏｗ−Ａ、Ｆ、ＧＲＮ、ＧＧなど、Ｃ．Ｉ．Ｓｏｌｖｅｎｔ  Ｖｉｏｌｅｔ−８，１３，１４，２１，２７など，Ｃ．Ｉ．Ｄｉｓｐｅｒｓｅ  Ｖｉｏｌｅｔ−１、Ｓｕｍｉｐｌａｓｔ  Ｖｉｏｌｅｔ  ＲＲ、Ｃ．Ｉ．Ｓｏｌｖｅｎｔ  Ｂｌｕｅ−２、１１、１２、２５、３５など、Ｄｉｒｅｓｉｎ  Ｂｌｕｅ−Ｊ、Ａ、Ｋ、Ｎなど、Ｏｒｉｅｎｔ  Ｏｉｌ  Ｂｌｕｅ−IIＮ、＃６０３など、Ｓｕｍｉｐｌａｓｔ  Ｂｌｕｅ  ＢＧなどを挙げることができる。
【００８６】
上記の顔料（および染料）は吸光性、彩度、色感などを高めるために、単独で使用してもよく或いは混合して使用してもよい。
【００８７】
また、上述した粉体の平均粒径は、インクジェット吐出を行なう場合には吐出可能で、機能発現可能な限り小さいことが望ましい。こうした粉体の粒径は、通常、液体インクを吐出するノズルの開口径の１／３以下であり、より好ましくは１／１０程度である。なお、このサイズは典型的には１０μｍ以下であり、好ましくは５μｍ以下である。印刷用インクジェットインクとして好適な粒子径は０．３μｍ以下の大きさであり、通常は０．０５〜０．２μｍの間の平均粒子径を有する。
【００８８】
本発明の実施形態にかかるインクジェットインクは、顔料などの分散性を高めるために、少量のノニオン系またはイオン系界面活性剤や帯電剤のような分散剤をさらに含有することができる。同様な性質を有するアクリルやビニルアルコールのような高分子系分散剤もまた、好適に使用される。ただし、分散剤としてカチオン系分散剤を使用する場合には、酸性度がカルボン酸より低い化合物を選択することが望ましい。カチオン系分散剤のなかには、インクの硬化暗反応を促進するものもあるからである。また、強い塩基性を有する分散剤や色素なども、インクの感度を低下させるのみならず、同様に硬化暗反応を促進することがある。したがって、こうした分散剤としては、中性に近いものやノニオン系の化合物を用いることが望まれる。
【００８９】
さらに表面張力等を調整するには、上述のようなノニオン系またはイオン系界面活性剤や帯電剤の低分子添加剤を少量添加することができる。
【００９０】
具体的には、高分子分散剤としては、例えばＳｏｌｓｐｅｒｓｅ２４０００、Ｓｏｌｓｐｅｒｓｅ３２０００（いずれもアビシア社製等を用いることができる。こうした高分子分散剤は、顔料の重量の５〜３０％程度の割合で配合されれば、その効果を発揮することができる。
【００９１】
本発明の実施形態にかかるインクジェットインクは、常温で流動性を有することが求められる。具体的には、インクジェット用途に用いられるインクは、２５℃における粘度が５０ｃｐ（＝ｍＰａ・ｓ）以下であることが好ましく、３０ｍＰａ・ｓｅｃ以下であることが好ましい。また、インクジェットのヘッドが温調可能な場合には、ヘッドの温調温度におけるインクの粘度が５ｍＰａ・ｓ以上２０ｍＰａ・ｓｅｃ以下の範囲にあるインクがより望ましい。
【００９２】
本発明の実施形態にかかるインクジェットインクには、顔料の分散安定性を高めるために添加剤を添加することが可能である。例えば、前述した樹脂分散剤を顔料分散時に添加するのに加えて、第２の分散剤としてアミノ基などの塩基性基を末端に有する樹脂をインク調製時に添加することにより、光酸発生剤などのイオン性化合物の吸着あるいは相互作用によって、顔料粒子とそれをとりまく第１の樹脂分散剤との全体にわたって、斥力などの分散安定性を発生できる。
【００９３】
こうした条件を備えた第２の樹脂分散剤としては、前述の第１の樹脂分散剤との組み合わせにより一概に規定できないが、通常、アミノ末端を有するポリオレフィン、アミノ末端を有するポリエステル、およびアミノ末端を有するエポキシ樹脂などが挙げられる。より詳細には、数平均分子量が５００〜５０，０００の片末端にカルボキシル基を有する線状ポリマーと、二級アミノ基を１個有する有機アミノ化合物とを反応させて得られるアミン価が５〜２００ｍｇＫＯＨ／ｇで数平均分子量が１，０００〜１００，０００の範囲にあるポリエポキシ化合物が挙げられる。また、遊離のカルボキシル基を有するポリエステルとアミドとの共縮合物、遊離のカルボキシル基を有するポリアミドとアミドとの共縮合物（ポリエステルアミド）、およびエステルとアミドとの共縮合物（ポリエステルアミド）の３種の化合物の中から選ばれる１種以上の化合物を、ポリアリルアミンと反応させて得られるポリアリルアミン誘導体を用いることもできる。
【００９４】
さらに、次のような化合物も挙げられる。数平均分子量が５００〜５００００の片末端にカルボキシル基を有する化合物と、２級アミノ基を１個有する化合物とを反応させて得られるアミン価が５〜２００ｍｇＫＯＨ／ｇ、数平均分子量が１０００〜１０００００の範囲にあるアミノ基を有するポリエステル系高分子；３級アミノ基および／または塩基性を示す含窒素複素環を有するアクリルポリマーとポリエステルとを反応させて得られるアミン価が１０〜２００ｍｇＫＯＨ／ｇ、数平均分子量１０００〜１０００００の範囲であるアミノ基を有するポリエステル系高分子などである。
【００９５】
ポリエポキシ化合物としては、例えば、エチレングリコールジグリシジルエーテル、ポリエチレングリコールジグリシジルエーテル、プロピレングリコールジグリシジルエーテル、ポリプロピレングリコールジグリシジルエーテル、ネオペンチルグリコールジグリシジルエーテル、１，６−ヘキサンジオールジグリシジルエーテル、グリセロールポリグリシジルエーテル、トリメチロールプロパンポリグリシジルエーテル、ジグリセロールポリグリシジルエーテル、ポリグリセロールポリグリシジルエーテル、ソルビトールポリグリシジルエーテルなどのポリグリシジルエーテル化合物などが挙げられる。さらに、グリシジル（メタ）アクリレートとそれ以外の重合性ビニル単量体との共重合により得られるグリシジルエステル基含有アクリルポリマー等が挙げられる。この場合、重合性ビニル単量体としては、メチルメタクリレート、およびスチレン等を用いることができる。
【００９６】
本発明の実施形態にかかるインクジェットインクは、インクジェット吐出の安定性が高いことが望まれるが、一般に、経時的粘度増加が高い傾向にあり、長期間にわたって性能を維持できない場合がある。こうした場合には、塩基性化合物および塩基性を発現する化合物の少なくとも一方を、粘度安定化剤としてさらに配合することが望ましい。塩基性化合物は、記録装置のインクジェットヘッド内部や、インク配管の金属部分の酸からの腐食を著しく低減させる効果も同時に有する。このため、塩基性化合物は、本発明の実施形態にかかるインクジェットインク全般に添加することが好ましい。
【００９７】
塩基性化合物としては、上述したような酸重合性化合物に溶解可能な任意の無機塩基および有機塩基を使用することができるが、溶解性を考慮すると有機塩基がより望ましい。有機塩基としては、例えば、アンモニアやアンモニウム化合物、置換または非置換アルキルアミン、置換または非置換の芳香族アミン、ピリジン、ピリミジン、およびイミダゾールなどのヘテロ環骨格を有する有機アミンが挙げられる。より具体的には、ｎ−ヘキシルアミン、ドデシルアミン、アニリン、ジメチルアニリン、ジフェニルアミン、トリフェニルアミン、ジアザビシクロオクタン、ジアザビシクロウンデカン、３−フェニルピリジン、４−フェニルピリジン、ルチジン、２，６−ジ−ｔ−ブチルピリジン、４−メチルベンゼンスルホニルヒドラジド、４，４’−オキシビス（ベンゼンスルホニルヒドラジド）、および１，３−ベンゼンジスルホニルヒドラジドのようなスルホニルヒドラジドなどが挙げられる。
【００９８】
また、塩基性化合物としてアンモニウム化合物を用いることもできる。好ましいアンモニウム化合物としては、第四級アンモニウム塩が挙げられる。例えば、アンモニウム原子の置換基として、メチル、エチル、プロピル、イソプロピル、ブチル、ドデシル、フェニル、ベンジルなどであり、対イオンが水酸イオン、-ＯＲであって（Ｒは炭素数１乃至４のアルキル基）、-ＯＣＯＲ’（Ｒ’はアルキル、アリール、アルキルアリール）、ＯＣＯＯ- 、ＯＳＯＯ- で表わされるアニオンが好ましく用いられる。特に好ましくは、水酸化テトラメチルアンモニウム、および水酸化テトラブチルアンモニウム塩などが挙げられる。これらの塩基性化合物は、単独であるいは２種以上の混合物として用いることができる。
【００９９】
イミダゾールなどの極めて強力な塩基性化合物が配合された場合には、例えば逆に経時重合を生じたり、あるいは光酸発生剤の分解などの副反応を生じやすくなるおそれがある。一方、塩基性の低すぎる化合物では、添加による粘度安定化の効果を十分に得ることが困難になる。例えば、好適な水溶液の状態での温度２５℃における塩基解離定数ｐＫｂが４以上の塩基性化合物が望ましく、ｐＫｂが１１を越える化合物では殆ど効果がみられない。そのような条件を満たす化合物としては、例えば、ピリジン誘導体、アニリン誘導体、アミノナフタレン誘導体、その他の含窒素ヘテロ環化合物およびその誘導体が好適である。
【０１００】
これらの中でも、塩基性化合物がアニリン誘導体である場合には、粘度安定性、揮発性、塩基性、さらに低副反応性の点で特に望ましいものとなる。  
ただし、アニリン化合物は、塩基性が低いために、一般に化合物自体が塩基性を有しているオキセタン化合物との組み合わせでは望ましくない。オキセタン化合物としては、より塩基性の高い化合物が望ましく、例えば２５℃でのｐＫｂが７以下３以上の化合物である。より具体的には、脂肪族骨格を有するアミンや脂環骨格を有するアミンのような塩基性化合物を、好適に用いることができる。
【０１０１】
また、上述したような塩基性化合物がアニオンと塩を形成し、しかもアニオンの酸性度が低い場合には、化合物自体が弱い塩基としての作用があるので同様に用いることができる。
【０１０２】
用いられる化合物の種類にもよるが、一般的には、酸重合性化合物に対して数１００〜数１０００ｐｐｍ程度の割合で配合されれば、粘度安定化剤としての効果を得ることができる。
【０１０３】
次に、図面を参照して、本発明のインクジェットインクが用いられる印字方法を説明する。
【０１０４】
図１は、上述したようなインクジェットインクを用いて記録を行なうための典型的な記録装置の概略的に示す図である。図示するインクジェット記録装置１は、記録媒体２を搬送する搬送機構３を備えている。搬送機構３の移動方向に沿って上流側から下流側には、インクジェット式の記録ヘッド４、光源５、および加熱機構６としてのヒーターが順次配置されている。
【０１０５】
記録媒体（あるいは、被印刷物）２は、印刷可能な媒体であれば特に限定されるものではない。記録媒体２としては、例えば、紙、ＯＨＰシート、樹脂フィルム、不織布、多孔質膜、プラスチック板、回路基板、および金属基板などを使用することができる。本発明の実施形態にかかるインクジェットインクは、記録媒体２として金属基板を用いた場合でも、十分に高い密着性を有する硬化物を形成することが可能である。
【０１０６】
搬送機構３は、例えば、記録媒体２が記録ヘッド４、光源５、およびヒーター６の正面を順次通過するように媒体２を搬送する。ここでは、搬送機構３は、記録媒体２を、図中、右側から左側へ向けて搬送する。搬送機構３は、例えば、記録媒体２を移動させるベルトおよび／またはローラと、それを駆動する駆動機構とによって構成することができる。また、搬送機構３には、記録媒体２の移動を補助するガイド部材などをさらに設けてもよい。
【０１０７】
記録ヘッド４は、画像信号に対応して記録媒体２上にインクジェットインクを吐出して、インク層を形成する。記録ヘッド４としては、例えば、キャリッジに搭載されたシリアル走査型ヘッドや、記録媒体２の幅以上の幅を有するライン走査型ヘッドを使用することができる。高速印刷の観点では、通常、後者のほうが前者に比べて有利である。記録ヘッド４からインクジェットインクを吐出する方法には、特に制限はない。例えば、発熱体の熱により発生する蒸気の圧力を利用してインク滴を飛翔させることができる。あるいは、圧電素子によって発生する機械的な圧力パルスを利用して、インク滴を飛翔させてもよい。
【０１０８】
光源５は、記録媒体２上のインク層に光を照射して、インク層中に酸を発生させる。光源５としては、例えば、低、中、高圧水銀ランプのような水銀ランプ、タングステンランプ、アーク灯、エキシマランプ、エキシマレーザ、半導体レーザ、ＹＡＧレーザ、レーザと非線形光学結晶とを組み合わせたレーザシステム、高周波誘起紫外線発生装置、電子線照射装置、Ｘ線照射装置などを使用することができる。これらのなかでも、システムを簡便化できることから、高周波誘起紫外線発生装置、高・低圧水銀ランプや半導体レーザなどを使用することが望ましい。光源５には、必要に応じて集光用ミラーや走引光学系を設けてもよい。
【０１０９】
加熱機構６としてのヒーターは、記録媒体２上のインク層を加熱して、酸を触媒とした架橋反応を促進する。具体的には、ヒーターとしては、例えば、赤外ランプ、発熱体を内蔵したローラ（熱ローラ）、温風または熱風を吹き出すブロワなどを使用することができる。
【０１１０】
こうした装置１を用いて、例えば以下のような方法により記録媒体に印刷を行なうことができる。  
まず、搬送機構３により記録媒体２を、図中、右側から左側へ向けて搬送する。記録媒体２の搬送速度は、例えば、０．１ｍ／ｍｉｎ乃至数１００ｍ／ｍｉｎの範囲内とすることができる。
【０１１１】
記録媒体２が記録ヘッド４の正面まで搬送されると、記録ヘッド４は画像信号に対応して、上述のインクジェットインクを吐出する。これにより、記録媒体２上に所定のインク層（図示せず）が形成される。
【０１１２】
インク層を有する記録媒体２は、光源５の正面へ搬送される。記録媒体２が光源５の正面を通過する際、光源５は記録媒体２上に形成されたインク層に向けて光を照射して、インク層中に酸を発生させる。なお、インク層表面の位置における照射光強度は、使用する光源の波長などに応じて異なるが、通常、数ｍＷ／ｃｍ2乃至数十Ｗ／ｃｍ2の範囲内とすることができる。インク層への露光量は、インクジェットインクの感度や被印刷面の移動速度（記録媒体２の搬送速度）などに応じて、適宜設定することができる。
【０１１３】
続いて、記録媒体２は、ヒーター６内あるいはその近傍へ搬送される。記録媒体２がヒーター６内あるいはその近傍を通過する際、ヒーター６は記録媒体２上に形成されたインク層を加熱して、インク層中での架橋反応を促進する。なお、図１に示す装置１においては、通常、ヒーター６による加熱時間は数秒乃至数１０秒程度と比較的短い。したがって、ヒーター６によりインク層の硬化をほぼ完全に進行させる場合は、最高到達温度が例えば２００℃程度以下、望ましくは６０℃乃至２００℃あるいは８０℃乃至１８０℃程度の比較的高い温度となるように加熱を行なう。
【０１１４】
その後、記録媒体２は、図示しないストッカー（あるいは容器）内へと搬送される。こうして、印刷が完了する。  
インク層を加熱するための加熱機構は、図１に示したように光源の下流に配置されたヒーター６に限定されるものではない。例えば、インク層への露光の際、被印刷面を損なわない程度に光源５を記録媒体２に近づけることによって、光源５を熱源としても利用することができる。コールドミラーのような除熱機構を光源に設けないことによって、同様に光源を熱源として利用してもよい。数百ワットの高出力バルブの場合には、冷却機構を同時に有しているので、その排熱機構の一部を変更して、意図的にその熱を紙面に還元する機構を設ければよい。これによって、光源から発生する熱によって、インク層を加熱することができる。
【０１１５】
例えば、光源を冷却した気流を紙面や搬送／保持機構内に再導入して、加熱に用いる機構を有する百ｗ以上の出力の光源が該当する。光源の熱の還元による記録媒体の到達温度は、上述したヒーターによる加熱と同程度の効果が得られる温度とすればよい。好ましい温度は、加熱時間に依存するが、通常少なくとも６０℃以上、より好ましくは８０℃から１００℃である。また、露光速度が数ｍ／秒と高速な場合には、瞬間的に加熱されるために１８０℃程度の高温としてもよい。
【０１１６】
光源５として、例えば可視光に加えて赤外光を発生し得るものを使用した場合には、光照射と同時に加熱を行なうことができる。この場合には、硬化を促進させることができるので好ましい。
【０１１７】
インク層に光を照射すると、光源５から発生する熱によってインク層が加熱されるため、加熱機構は、ヒーター６のように必ずしも独立した部材として設ける必要はない。しかしながら、光源５からの熱のみで常温で放置してインク層を完全に硬化させるには長時間を要する。したがって、常温放置は、完全硬化までに充分に長い時間を確保できる用途に適用することが望まれる。例えば、翌日に配布される新聞公告のような印刷物は、硬化までに要する時間を一昼夜程度と長く確保することができるので、常温放置でも完全硬化させることができる。
【０１１８】
このような記録方法を用いて、本発明の実施形態にかかるインクジェットインクにより形成された画像（硬化物）は、印字品質のみならず、硬化性能も高い。得られる硬化物は、硬度、密着性、耐光性、および安全性の全てにおいて優れたものとなり得る。硬化後の印字物は、有害物の放出がほとんどないことに加えて、露光中の重量減においても、１０％以内に抑えられる。このため、印刷雰囲気の飛散物も極力低減されて、望ましいものとなる。本発明の実施形態にかかるインクジェットインクを硬化させることによって、各種記録媒体との密着性に優れ、高い硬度を有する硬化物を含む印刷物印刷物が得られる。
【０１１９】
以下、具体例を示して本発明をさらに詳細に説明する。
【０１２０】
インクの調製に先立って、以下に示す処方で、顔料としてのカーボンブラックを、分散剤とともに酸重合性化合物に加えて色材分散液を調製した。
【０１２１】
顔料（カーボンブラック）                                    ２０重量％
分散剤（ソルスパース３２０００：アビシア社）                  ６重量％
分散剤（ソルスパース５０００：アビシア社）                ０．６重量％
酸重合性化合物（ＯＮＢ−ＤＶＥ）                        ７３．４重量％
上述の成分を混合してなる混合液を、循環式のビーズミルに０．３ｍｍ径のビーズを充填し、約１時間の分散処理を施すことによって、色材分散液を得た。
【０１２２】
こうして得られた色材分散液に、有機系分散媒、光酸発生剤、および他の添加剤などを配合して、インクジェットインクを調製した。下記表１には、有機系分散媒に用いる酸重合性化合物の組み合わせを示す。ここでは、ビニルエーテル化合物とオキセタン化合物とを組み合わせて、有機系分散媒を調製する。
【表１】
2007211099.tif 000017
【０１２３】
上記表１に記載した化合物は、以下の通りである。
【０１２４】
ＯＮＢ−ＤＶＥ：（ダイセル化学製）
ＩＳＢ−ＤＶＥ：（ダイセル化学製）
ＨＤＣＰＶＥ：（ダイセル化学製）
（これら化合物のうち、ＯＮＢ−ＤＶＥおよびＩＳＢ−ＤＶＥの構造は、前記化１３に示されており、ＨＤＣＰＶＥは、前記化９に示した化合物（Ａｌｉ．７）に相当する。）
ＣＨＶＥ：シクロヘキサンジメタノールジビニルエーテル（ＩＳＰ社製）
ＯＸＴ−２１１：３−エチル−３−（フェノキシメチル）オキセタン
ＯＸＴ−２２１：ジ［１−エチル（３−オキセタニル）］メチルエーテル
ＯＸＴ−２１２：３−エチル−３−（２−エチルヘキシロキシメチル）オキセタン
※上記オキセタン３点はいずれも東亞合成製
ここで用いた７種類の酸重合性化合物のうち、ビニルエーテル化合物としてのＨＤＣＰＶＥ、オキセタン化合物としてのＯＸＴ−２１１およびＯＸＴ−２１２は、単官能化合物である。すなわち、表１におけるＮｏ．１〜１０は、単官能化合物の割合が有機系分散媒総量の２０〜７０重量％であり、しかも一般式（１）で表わされるビニルエーテル化合物が３０重量％以上含有されている。したがって、これらは、実施例のインクジェットインクに配合される有機系分散媒である。
【０１２５】
残りのＮｏ．１１〜１５の有機系分散媒は、こうした条件を満たさない。具体的には、Ｎｏ．１１および１２では、ビニルエーテル化合物の含有量が３０重量％未満であり、Ｎｏ．１３および１５では、単官能化合物の割合が、有機系分散媒総量の２０重量％未満である。Ｎｏ．１４では、有機系分散媒総量の８０重量％の単官能化合物が含有される。したがって、Ｎｏ．１１〜１５は、比較例のインクに配合される有機系分散媒である。
【０１２６】
Ｎｏ．１〜１５の有機系分散媒のそれぞれを、光酸発生剤および他の添加剤などとともに、前述の色材分散液に加えて、Ｎｏ．１〜１５のインクジェットインクを調製した。顔料分、光酸発生剤、他の添加剤の含有量は、以下に示すように共通とした。
【０１２７】
顔料分（全分散媒量に対して）                                ４重量％
光酸発生剤ＵＶＡＣＵＲＥ１５９０（全分散媒量に対して）        ７重量％
(ダイセルサイテック製)
増感剤ＤＢＡ（光酸発生剤量に対して）                        ３０重量％
(川崎化成製)
分散剤アジスパーＰＢ７１１（顔料分に対して）                ２０重量％
(味の素ファインテクノ製)
インクジェットインクの調製に当たっては、まず、各成分を混合して混合液を得、これをホモジナイザーにより混合攪拌した。最後に、混合液を５μｍのメンブレンフィルタによりろ過して、インクジェットインクを得た。
【０１２８】
各インクジェットインクを、記録媒体としてのＳＵＳ板にバーコータで約５μｍの厚さに塗布して塗膜を形成し、ＵＶ照射装置からＵＶ光を照射した。さらに、ホットプレート上に載置し、１００℃で１０分間の熱処理を施して硬化物を形成した。また、記録媒体をＰＥＴフィルムに変更する以外は同様にして、硬化物を形成した。
【０１２９】
こうして得られた硬化物について、（ＪＩＳ  Ｋ５６００−５−４）に準拠して鉛筆硬度を測定するとともに、クロスカットテープ剥離試験による密着性を調べた。クロスカットテープ剥離試験は、硬化物の剥がれた面積の割合で密着性を評価し、剥がれた面積に応じて以下の基準で判断した。
【０１３０】
全体の５％未満：極めて良好（◎）
全体の１０％未満：良好（○）
また、各インクジェットインクを、５０℃のもとで２週間保存して、粘度の増加率から保存性を調べた。具体的には、保存前の粘度と保存後の粘度とを測定して粘度増加率を求め、以下の基準で判断した。
【０１３１】
３％未満：良好（◎）
３％以上：やや良好（○）
１０％以上：やや不良（△）
得られた結果を、鉛筆硬度および密着性の結果とともに下記表２にまとめる。
【表２】
2007211099.tif 000018
【０１３２】
上記表２に示されるように、Ｎｏ．１〜１０のインクジェットインクを用いて形成された硬化物は、ＳＵＳ板およびＰＥＴフィルムのいずれに対しても、高い密着性を有し、鉛筆硬度はＨ以上である。しかも、いずれの場合も、記録媒体に対する硬化物の密着性は良好である。さらに、これらのインクジェットインクは、保存性も何等問題ないことが確認された。
【０１３３】
これに対して、Ｎｏ．１１〜１５のいずれにおいても、鉛筆硬度および密着性を備えた硬化物を得ることができない。実施例に匹敵する鉛筆硬度および密着性は得られない。また、これらで用いたインクジェットインクの保存性もまた、実施例のインクよりも劣っている。
【０１３４】
次に、有機系分散媒の処方を変更して、インクジェットインクを調製した。下記表３には、有機系分散媒に用いる酸重合性化合物の組み合わせを示す。ここでは、ビニルエーテル化合物とオキセタン化合物とオキシラン化合物とを組み合わせて、有機系分散媒を調製する。
【表３】
2007211099.tif 000019
【０１３５】
上記表３に記載した化合物は、以下の通りである。
【０１３６】
Ｃ３０００：セロキサイド３０００（ダイセル化学製）
ＰＮＯ：α−ピネンオキサイド（ダイセル化学製）
ＯＸＴ−２１３：３−（シクロヘキシロキシ）メチル−３−エチルオキセタン（東亞合成製）
残りの化合物は、すでに説明したとおりである。上記表３に示した９種類の酸重合性化合物のうち、オキセタン化合物としてのＯＸＴ−２１１およびＯＸＴ−２１３、オキシラン化合物としてのＰＮＯは、単官能化合物である。すなわち、表３におけるＮｏ．１６〜２６は、単官能化合物の割合が有機系分散媒総量の２０〜７０重量％であり、一般式（１）で表わされるビニルエーテル化合物が３０重量％以上含有されている。しかも、オキシラン化合物の含有量は有機系分散媒総量の０〜３０重量％であり、オキセタン化合物の含有量は有機系分散媒総量の２０〜６０重量％である。したがって、これらは、実施例のインクジェットインクに配合される有機系分散媒である。
【０１３７】
残りのＮｏ．２７〜３２は、こうした条件を満たさない。具体的には、Ｎｏ．２８，３０〜３２では、ビニルエーテル化合物の含有量が３０重量％未満であり、Ｎｏ．２７および２９では、単官能化合物の割合が、有機系分散媒総量の２０重量％未満である。したがって、Ｎｏ．２７〜３２は、比較例のインクに配合される有機系分散媒である。
【０１３８】
Ｎｏ．２７〜３２の有機系分散媒のそれぞれを、光酸発生剤および他の添加剤などとともに、前述の色材分散液に加えて、Ｎｏ．２７〜３２のインクジェットインクを調製した。顔料分、光酸発生剤、および他の添加剤の含有量は、上述と同様に共通とし、上述した手法によってインクジェットインクを得た。
【０１３９】
各インクジェットインクを用いて、上述と同様の手法により、上述と同様の記録媒体に硬化物を形成した。得られた硬化物の硬度および密着性を前述と同様にして評価し、その結果を、インクの保存性とともに下記表４にまとめる。
【表４】
2007211099.tif 000020
【０１４０】
上記表４に示されるように、Ｎｏ．１６〜２６のインクジェットインクを用いて形成された硬化物は、ＳＵＳ板およびＰＥＴフィルムのいずれに対しても、高い密着性を有し、鉛筆硬度はＨ以上である。しかも、いずれの場合も、記録媒体に対する硬化物の密着性は良好である。さらに、これらのインクジェットインクは、保存性も何等問題ないことが確認された。
【０１４１】
これに対して、Ｎｏ．２７〜３２のいずれにおいても、鉛筆硬度および密着性を備えた硬化物を得ることができない。実施例に匹敵する鉛筆硬度および密着性は得られない。また、これらで用いたインクジェットインクの保存性もまた、実施例のインクよりも劣っている。
【０１４２】
本発明の実施形態にかかるインクジェットインクは、所定の成分を含有する有機系分散媒を含むことに起因して、各種記録媒体との密着性に優れ、高い硬度を有する硬化物を含む印刷物を形成することが可能であることが確認された。
【図面の簡単な説明】
【０１４３】
【図１】本発明の一実施形態にかかるインクジェットインクを使用し得る記録装置の概略図。
【符号の説明】
【０１４４】
１…インクジェット記録装置；  ２…記録媒体；  ３…搬送機構，
４…インクジェット式記録ヘッド；  ５…光源；  ６…ヒーター。
【図１】
2007211099.tif 000025